КЕРАМИЧЕСКАЯ МАССА ДЛЯ ИЗГОТОВЛЕНИЯ ПЛИТКИ ДЛЯ ПОЛОВ
CERAMIC MASS FOR FLOOR TILE FABRICATION

Изобретение относится к составам керамических масс для производства плитки для полов.
Известна керамическая масса состава, мас.%: глина огнеупорная 45,0-60,0; перлит 25,0-40,0; металлургический шлак 2,0-6,0; бентонит 5,0-20,0 [1].
Задача изобретения состоит в повышении износостойкости плитки, полученной из керамической массы.
Технический результат достигается тем, что керамическая масса для изготовления плитки для полов, содержащая глину огнеупорную, перлит, бентонит, дополнительно включает тальк при следующем соотношении компонентов, мас.%: глина огнеупорная 55,0-57,0; перлит 3,0-5,0; бентонит 25,0-30,0; тальк 10,0-15,0.
В таблице приведены составы керамической массы для изготовления плитки для полов.
2
2
3
2
2
3
2
2
В составе керамической массы используют глины огнеупорные следующего состава, мас.%: SiO 42,0-80,0; AlO 13,0-35,0; TiO 0,3-1,6; FeO 1,2-11,0; СаО до 1,7, MgO 0,2-1,6; NaO 0,1-3,6; КО 0,1-4,4; п.п.п. 2,6-15,7.
2
2
3
2
3
3
Используют бентониты, содержащие, мас %: SiO 42,18-75,34; AlO 9,45-22,9; FeO 3,59-13,27; СаО 1,57-15,9; MgO 0,29-4,0; SO 0,1-3,4; п.п.п. 3,66-19,08.
2
2
3
2
3
2
2
2
Возможно использование перлита, характеризующегося следующим составом, мас.%: SiO 69,39-73,82; AlO 12,82-15,85; FeO+FeO 1,12-1,58; СаО 1,0-1,17; NaO+KO 6,34-7,9; HO 3,1-6,55.
2
2
3
2
3
2
Тальк имеет состав, мас.%: SiO 30,5-67,4; AlO 0,83-20,0; FeO+FeO 0,05-7,5; СаО 0,1-3,5; MgO 27,5-31,7; СО 20,9-24,7; п.п.п. 4,5-7,7.
Таблица
Компоненты
Состав, мас.%:
1
2
3
Глина огнеупорная
57,0
56,0
55,0
Перлит
3,0
4,0
5,0
Бентонит
25,0
27,5
30,0
Тальк
15,0
12,5
10,0
Истираемость плитки, г/см<sup>2</sup>
~0,02
~0,02
~0,02
Плитка из предложенной керамической массы может быть получена следующим образом.
Компоненты дозируют в требуемых количествах, перлит предварительно вспучивают. Глину огнеупорную, бентонит и тальк сушат до влажности 5-7%. Компоненты размалывают до порошкообразного состояния, смешивают и готовят керамическую массу с влажностью 10-12%. Из приготовленной массы под давлением 25-30 МПа прессуют плитку, которую обжигают при температуре 1000-1200°С.
Источник информации:
1. Авторское свидетельство №621656 СССР, 1978